(57)【要約】【課題】高分子ゲルを溶質分離材として用いて溶液から特定の溶質を選択的に分離する方法を提供する。【解決手段】分離対象の溶質を含有する溶液を溶質分離材に接触又は透過させることにより前記溶液から前記分離対象の溶質を分離する溶質分離法において、前記溶質分離材がアミド基含有高分子化合物と粘土鉱物とが三次元網目を形成してなる高分子ゲルで構成され、前記溶液がカチオン性化合物と水酸基含有ノニオン性化合物の少なくとも１種を分離対象の溶質として含有し、前記溶質分離材に前記溶液を接触又は透過させることにより前記溶質分離材に前記分離対象の溶質を選択的に吸着させることを特徴とする溶質の選択的分離方法。【選択図】  なし【特許請求の範囲】
【請求項１】
分離対象の溶質を含有する溶液を溶質分離材に接触又は透過させることにより前記溶液から前記分離対象の溶質を分離する溶質分離法において、前記溶質分離材がアミド基含有高分子化合物と粘土鉱物とが三次元網目を形成してなる高分子ゲルで構成され、前記溶液がカチオン性化合物と水酸基含有ノニオン性化合物の少なくとも１種を分離対象の溶質として含有し、前記溶質分離材に前記溶液を接触又は透過させることにより前記溶質分離材に前記分離対象の溶質を選択的に吸着させることを特徴とする溶質の選択的分離方法。
【請求項２】
前記溶質分離材に前記溶液を接触又は透過させることにより前記溶質分離材に前記溶液を吸収させて前記分離対象の溶質を前記溶質分離材に吸着させた後、前記溶質分離材に外部刺激を加えて前記溶質分離材を収縮させることにより前記溶質分離材から前記分離対象の溶質以外の溶質を放出させる請求項１に記載の溶質の選択的分離方法。
【請求項３】
前記外部刺激が温度変化、ｐＨ変化、塩濃度変化、溶媒組成変化から選ばれる少なくとも一つである請求項２に記載の溶質の選択的分離方法。
【発明の詳細な説明】
【０００１】
【発明の属する技術分野】
本発明は高分子ゲルを溶質分離材として用いる溶質の選択的分離方法に関する。
【０００２】
【従来の技術】
溶質の選択的分離方法としては、イオン交換性高分子を用いる方法、活性炭を用いる方法、ゼオライトを用いる方法、微多孔膜や限外濾過膜を用いる方法などが知られており、溶質の電荷（イオン性）や分子の大きさの違いに基づく選択的な分離が行われている。このように数多くの材料が溶質の選択的分離に用いられるのは、用途に応じて幅広い性能が必要とされるためで、例えば、耐熱性、耐溶剤性、機械的強度、柔軟性、低汚染性、高選択性、大量処理性などの性質を有する材料が用途に応じて用いられている。
【０００３】
高分子ゲルは素材が多量の溶媒（例：水）を含むことができるため、吸水性、透過性、及び柔軟性に優れており、医療分野を始めとする多くの分野で選択的分離材として用いることが期待されている。溶質の選択的分離能を有する高分子ゲルとしては、これまで高分子電解質ゲルが知られている。これは例えば、アニオン性高分子であるポリ（２−アクリルアミド−２−メチルプロパンスルホン酸）などの電解質高分子をゲル化させたもので、大きい吸水性や金属イオン吸着能、イオン交換能を有する特徴がある。
【０００４】
これに対して、ポリ（Ｎ−イソプロピルアクリルアミド）（以下、PNIPAと略称する）のような非電解質高分子のゲルは、吸水性は有するが、イオン性分子などの溶質を選択的に分離する性能はない。一方、PNIPAからなるゲルは温度やｐH等の外部刺激により体積変化を示し、ゲル内部の水や溶質を外部に放出する性能を有する。しかし、該高分子ゲルも、放出に際して溶質の選択性はなく、また選択的に吸収することもなかった（例えば、非特許文献１参照。）。
【０００５】
【非特許文献１】
ヨウ・ハン・バエ（You Han Bae）ら,ジャーナル オブ ポリマーサイエンス パートＢ：ポリマーフィジックス（Journal of Polymer Science, Part B:Polymer Physics）28巻, 1990年、P.923−936)
【０００６】
【発明が解決しようとする課題】
本発明が解決しようとする課題は、高分子ゲルを溶質分離材として用いて溶液から特定の溶質を選択的に分離する方法を提供することにある。
【０００７】
【課題を解決するための手段】
本発明者は、上記課題を解決すべく鋭意研究に取り組んだ結果、アミド基含有高分子化合物と粘土鉱物とが三次元網目を形成してなる高分子ゲルを溶質分離材として用いると溶液に含まれる特定の溶質を選択的に吸着できることを見出し、本発明を完成するに至った。
【０００８】
すなわち、本発明は、分離対象の溶質を含有する溶液を溶質分離材に接触又は透過させることにより前記溶液から前記分離対象の溶質を分離する溶質分離法において、前記溶質分離材がアミド基含有高分子化合物と粘土鉱物とが三次元網目を形成してなる高分子ゲルで構成され、前記溶液がカチオン性化合物と水酸基含有ノニオン性化合物の少なくとも１種を分離対象の溶質として含有し、前記溶質分離材に前記溶液を接触又は透過させることにより前記溶質分離材に前記分離対象の溶質を選択的に吸着させることを特徴とする溶質の選択的分離方法を提供する。
【０００９】
【発明の実施の形態】
本発明で溶質分離材として用いる高分子ゲルは、アミド基含有高分子化合物と粘土鉱物とが三次元網目を形成してなる高分子ゲルであり、高分子化合物を架橋するのに通常用いられる有機架橋剤を用いることなく三次元網目を形成したものである。
【００１０】
高分子ゲルを形成するアミド基含有高分子化合物は、水に溶解するアミド基含有モノマーを重合して得られるものであり、水に溶解するアミド基含有ビニルモノマーを重合して得られるものが好ましく、得られるアミド基含有高分子化合物が水に溶解、膨潤するものが特に好ましい。また、アミド基含有高分子化合物はアミド基以外に水と親和性を有する官能基（例えば、アミノ基、カルボン酸基、スルホン酸基、水酸基など）を併せて有する高分子であってもよい。
【００１１】
アミド基含有高分子化合物の具体例としては、Ｎ−アルキルアクリルアミド、Ｎ，Ｎ−ジアルキルアクリルアミド、Ｎ−アルキルメタクリルアミド、Ｎ，Ｎ−ジアルキルメタクリルアミド、アクリルアミドなどのアミド基含有重合性モノマーの中から選択される１種又は２種以上を重合して得られる高分子化合物が挙げられる。
【００１２】
アミド基含有高分子化合物の具体例として、例えば、ポリ（Ｎ−メチルアクリルアミド）、ポリ（Ｎ−エチルアクリルアミド）、ポリ（Ｎ−シクロプロピルアクリルアミド）、ポリ（Ｎ−イソプロピルアクリルアミド）、ポリ（メタクリルアミド）、ポリ（Ｎ−メチルメタクリルアミド）、ポリ（Ｎ−シクロプロピルメタクリルアミド）、ポリ（Ｎ−イソプロピルメタクリルアミド）、ポリ（Ｎ,Ｎ−ジメチルアクリルアミド）、ポリ（Ｎ，Ｎ−ジメチルアミノプロピルアクリルアミド）、ポリ（Ｎ−メチル−Ｎ−エチルアクリルアミド）、ポリ（Ｎ−メチル−Ｎ−イソプロピルアクリルアミド）、ポリ（Ｎ−メチル−Ｎ−ｎ−プロピルアクリルアミド）、ポリ（Ｎ,Ｎ−ジエチルアクリルアミド）、ポリ（Ｎ−アクリロイルピロリディン）、ポリ（Ｎ−アクリロイルモルフォリン）、ポリ（Ｎ−アクリロイルピペリディン）、ポリ（Ｎ−アクリロイルメチルホモピペラディン）、ポリ（Ｎ−アクリロイルメチルピペラディン）、ポリ（アクリルアミド）等が例示される。
【００１３】
また上記アミド基含有重合性モノマーとその他の重合性モノマー（例えばノニオン性水溶性モノマー、カチオン性水溶性モノマー、アニオン系水溶性モノマー等）の併用も本発明に言う高分子ゲルが形成される限りにおいて可能である。また、ポリ（Ｎ−イソプロピルアクリルアミド）やポリ（Ｎ，Ｎ−ジエチルアクリルアミド）などのように相転移を示す臨界温度を有し、外部刺激でゲル体積を変化させるような刺激応答性水溶性ポリマーは特に好ましく用いられる。
【００１４】
高分子ゲルを形成する粘土鉱物としては、粘土層表面に荷電を有し、且つ水中で膨潤または層状に解離する水膨潤性粘土鉱物であることが好ましく、より好ましくは単層または複数層の小さい単位に水中で微細に分散するものである。好ましい粘土鉱物の具体例としては、ナトリウムを層間イオンとして含む水膨潤性ヘクトライト、水膨潤性モンモリロナイト、水膨潤性サポナイト、水膨潤性合成雲母などが挙げられる。
【００１５】
本発明で用いる高分子ゲルを形成するアミド基含有高分子化合物と粘土鉱物の量は、アミド基含有高分子化合物と粘土鉱物が三次元網目を形成出来れば良く、特に限定されないが、粘土鉱物／アミド基含有高分子化合物の質量比が０．００１〜１０であることが好ましく、より好ましくは０．０５〜５、特に好ましくは０．１〜１である。
【００１６】
本発明で用いる高分子ゲルはその三次元網目の中に溶媒を含有する。その溶媒として、水または水と混和する有機溶媒またはそれらの混合溶媒などの溶媒が用いられる。本発明で溶質分離材としての高分子ゲルと接触させる溶液は、種々のイオン性化合物やノニオン性化合物を溶質として含む溶液が用いられる。この溶液の溶媒としては、水または水と混和する有機溶媒、またはそれらの混合溶媒などの溶媒が用いられる。水と混和する有機溶媒としては、メタノール、エタノール、プロパノール、アセトン、テトラヒドロフラン、メチルエチルケトンなどが例示される。
【００１７】
本発明において分離対象の溶質として高分子ゲルに選択的に吸着される溶質は、カチオン性化合物と水酸基含有ノニオン性化合物であり、具体的には、カチオン性化合物としては、例えばメチレンブルー、ローダミンＢ、フタロシアニン、またアミン変性されたヘパリンやタンパク質やDNA分子などが、またアルミニウム、銅、亜鉛、カリウム、ナトリウムなどの無機イオンなどが例示される。また水酸基含有ノニオン性化合物としては、例えばショ糖、ブドウ糖、キチン、キトサンなどが例示される。
【００１８】
本発明で溶質分離材として用いる高分子ゲルは、前記アミド基含有重合性モノマーと必要に応じて前記その他の重合性モノマーとを粘度鉱物の共存下において水性溶媒中で重合させることにより製造することができる。
【００１９】
本発明において高分子ゲルに溶液を接触又は透過させて分離対象の溶質を溶液から分離する一つの方法は、高分子ゲルを製造する際に重合系の中に分離対象の溶質となるカチオン性化合物及び／又は水酸基含有ノニオン性化合物が水性溶媒に溶解した水性溶液を共存させる方法である。水性溶媒にはアニオン性化合物、他のノニオン性化合物などを含有していてもよい。もう一つの方法は、高分子ゲルを製造した後、この高分子ゲルに上記分離対象となる溶質を含む溶液を接触又は透過させる方法である。
【００２０】
いずれの方法でも、上記溶液は高分子ゲルの中に吸収されるが、溶液中に含まれるカチオン性化合物及び水酸基含有ノニオン性化合物は、高分子ゲルに選択的に吸着され、その結果、高分子ゲルを新たな溶媒と接触させたり、外部刺激（例えば、高分子ゲルの雰囲気温度、ｐＨ、溶媒組成、無機塩量などの変化）を加えて高分子ゲルを収縮させても高分子ゲルから外部に放出されることはない。しかし、その一方で、アニオン性化合物、他のノニオン性化合物などは、高分子ゲルに吸着されることはなく、その結果、高分子ゲルを新たな溶媒と接触させたり外部刺激を加えることにより、高分子ゲルから外部に放出される。
【００２１】
このように、本発明で用いる高分子ゲルは、カチオン性化合物及び水酸基含有ノニオン性化合物に対する選択的吸着性を有し、カチオン性化合物や他のノニオン性化合物に対しては吸着性を有しないから、この吸着性の差を利用して各種イオン性化合物やノニオン性化合物を含有する溶液から、カチオン性化合物及び水酸基含有ノニオン性化合物を選択的に分離することが可能となる。
高分子ゲルの高い選択的分離能を実現するには、高分子ゲルを繊維状、微粒子状、膜状、又は中空糸状の形態に成形するとよい。
【００２２】
【実施例】
次いで本発明を実施例により、より具体的に説明するが、もとより本発明は、以下に示す実施例にのみ限定されるものではない。
【００２３】
（実施例１）
粘土鉱物として［Ｍｇ５．３４Ｌｉ０．６６Ｓｉ８Ｏ２０（ＯＨ）４］Ｎａ＋０．６６の組成を有する水膨潤性合成ヘクトライト（商標ラポナイトＸＬＧ、日本シリカ株式会社製）を用いた。有機モノマーはＮ−イソプロピルアクリルアミド（ＮＩＰＡ：興人株式会社製）をトルエンとヘキサンの混合溶媒を用いて再結晶し、無色針状結晶に精製してから用いた。カチオン性化合物としてメチレンブルー（ＭＢ：東京化成株式会社製）を用い、あらかじめ１質量％の水溶液に調製して用いた。
【００２４】
重合開始剤は、ペルオキソ二硫酸カリウム（ＫＰＳ：関東化学株式会社製）をＫＰＳ／水＝０．２０／１０（ｇ／ｇ）の割合で脱酸素した純水中に溶解し、水溶液にして使用した。触媒は、Ｎ，Ｎ，Ｎ’，Ｎ’−テトラメチルエチレンジアミン（ＴＥＭＥＤ：関東化学株式会社製）を使用した。純水は、全て高純度窒素をあらかじめ３時間以上バブリングさせ、含有酸素を除去してから使用した。
【００２５】
２０℃の恒温室において、内部を窒素置換した内径２５ｍｍ、長さ８０ｍｍの平底ガラス容器に、純水１８．０２ｇとポリフッ化エチレン製攪拌子を入れ、攪拌しながら０．３９６ｇのラポナイトＸＬＧを気泡が入らないように注意しながら加えた。その容器を３５℃の恒温水槽に入れ、攪拌しながら１０分間加温し、無色透明の溶液を調製した。
【００２６】
これにＮＩＰＡ２．０ｇを加え、窒素ガスを溶液内にバブリングさせながら、室温にて５分間攪拌して無色透明溶液を得た。次に、ＭＢ１質量％水溶液を１．０ｇ加えたところ、添加時に青色の沈殿が生じたが、攪拌を行うと直ちに溶解し、１５分攪拌後、青色均一溶液が得られた。その後ＫＰＳ水溶液１．０ｇとＴＥＭＥＤ１６μｌを攪拌しながら加え、１５秒ほど更に攪拌して青色溶液を得た。この溶液の一部を底の閉じた内径５．５ｍｍ、長さ１５０ｍｍのガラス管容器３本に酸素に触れないようにして移した後、上部に密栓をし、２０℃の恒温水槽中で１５時間静置して重合を行った。残りの溶液も平底ガラス容器内で２０℃、１５時間静置し、重合を行った。
【００２７】
なお、これらの溶液調製から、重合までの操作は、全て酸素を遮断した窒素雰囲気下で行った。重合反応後は、この平底ガラス容器内、及びガラス管容器内に弾力性、柔軟性のある均一な青色の円柱状ゲルが生成しており、容器から注意深く取り出した。このゲルは、重合に用いた溶液全体が重合により均一な青色ゲルとなっており、また、ゲル中に粘土鉱物などによる不均一な凝集は何ら観測されなかった。このゲルを１２０℃の真空乾燥機で質量一定になるまで乾燥させることにより、８３１質量％の水を含む高分子ゲルであることがわかった。
【００２８】
このゲルを１００℃、減圧下にて乾燥して水分を除いた高分子ゲル乾燥体を得た。ゲル乾燥体を２０℃の水に浸漬することにより、乾燥前と同じ形状の弾性のある高分子ゲルに戻ることが確認された。このゲル乾燥体を用いてＫＢｒ法によるフーリエ変換赤外線吸収スペクトル（ＦＴ−ＩＲ）測定を行い（日本分光株式会社製フーリエ変換赤外分光光度計ＦＴ／ＩＲ−５５０を使用）、ポリＮ−イソプロピルアクリルアミド及びラポナイトＸＬＧに固有な赤外線吸収が観測された。
【００２９】
またゲル乾燥体の熱質量分析（セイコー電子工業株式会社製ＴＧ−ＤＴＡ２２０：空気流通下、１０℃／分で６００℃まで昇温）を行い、粘土鉱物／有機高分子＝０．１２（質量比）を得た。更にゲル乾燥体をエポキシ樹脂の中に包埋し、ウルトラミクロトームで超薄切片を作成し、高分解能電子顕微鏡（日本電子株式会社製ＪＥＭ−２００ＣＸ）により加速電圧１００ＫＶで測定した結果、１〜数層程度に剥離した粘土層が確認された。
【００３０】
得られたゲルを５．５ｍｍ直径×３０ｍｍ長さに切り出し、大過剰の純水中に１０日間保持したときの膨潤率｛溶媒質量／（有機モノマー＋粘土鉱物＋イオン性分子質量）の質量比率｝は３２倍であった。このように得られたものは大きく膨潤するが溶解することはないヒドロゲルであることが確認された。
【００３１】
以上から、本実施例で得られたゲルは、仕込み組成に沿った成分比を有する、有機高分子（ポリＮ−イソプロピルアクリルアミド：ＰＮＩＰＡ）と粘土鉱物とＭＢと水からなるヒドロゲルであること、ＰＮＩＰＡの合成において架橋剤を添加していないにもかかわらず、均一な高分子ゲルになること、ゲルから水分を除いて得られるゲル乾燥体（固体）を水に浸漬することにより再び高分子ゲルに戻ること、ＭＢを用いないでも均一組成の高分子ゲルが形成されること等から、有機高分子と粘土鉱物が分子レベルで複合化した三次元網目が水中で形成され、ＭＢが微細にゲルの中に含有されていると結論された。なお、粘土鉱物を共存させない以外は同様な条件で合成した有機高分子は粘稠な溶液となり、高分子ゲルとはならなかった。
【００３２】
本実施例で得られたＭＢ含有ゲルは、特定の温度（Ｔｃ）以下では膨潤し、Ｔｃ以上の温度では収縮する性質を示した。膨潤・収縮の体積変化から、Ｔｃは３２℃であった。
【００３３】
本実施例で得られたＭＢ含有ゲルをガラス容器ごと５０℃恒温水槽に入れ、２４時間静置した。ゲルは収縮し、遊離水を放出した。この遊離水を観察したところ、無色透明であった。さらにこの遊離水の紫外線吸収スペクトル測定を行ったところ（株式会社日立製作所製Ｕ−３５００）、メチレンブルーに特有の吸収（例えば６６０ｎｍ付近）は観測されなかった。なお、収縮したゲルは、均一な青色のままであり、不均一な凝集物は認められなかった。これらのことから、ＰＮＩＰＡゲルはＴｃ以上で収縮した後も、ＭＢをゲル内に均一に保持していることが確認された。
【００３４】
（実施例２）
カチオン性化合物であるＭＢの水溶液を１．０ｇ添加する代わりに、あらかじめ１質量％水溶液に調製しておいた、アニオン性分子であるオレンジII（和光純薬工業株式会社製）を１．０ｇ添加すること以外は実施例１と同様にして重合を行い、オレンジII含有ヒドロゲルを調製した。重合反応後、ガラス容器内、及びガラス管容器内に弾力性、柔軟性のある均一なオレンジ色の円柱状ゲルが生成しており、容器から注意深く取り出した。得られたゲルは、重合に用いた溶液全体が重合により均一なオレンジ色のゲルとなっており、またゲル中に粘土鉱物などによる不均一な凝集は何ら観測されなかった。このゲルを実施例１と同様の方法で測定したところ、８３１質量％の水を含むヒドロゲルであることが確認された。このゲルは、実施例１と同様にＴｃ以下では膨潤し、Ｔｃ以上では収縮した。膨潤・収縮の体積変化から、Ｔｃは３２℃であった。
【００３５】
本実施例で得られたオレンジII含有ゲルを実施例１と同様に５０℃恒温水槽に入れ、遊離水を観察したところ、オレンジ色の溶液が得られた。さらにこの遊離水の紫外線吸収スペクトル測定を行ったところ，オレンジIIに特有の吸収ピーク（例えば４８０ｎｍ付近）が検出され、遊離水のオレンジ色への着色が、オレンジIIが溶出したことによるためと確認された。このことから、ＰＮＩＰＡゲルは、Ｔｃ以上に加温することにより生じる収縮において、オレンジIIを保持しないで放出することが確認された。
【００３６】
（実施例３）
カチオン性化合物であるＭＢを１．０ｇ添加する代わりに、あらかじめ０．１質量％エタノール溶液に調製しておいた、水酸基含有ノニオン性分子である１，２−ジヒドロキシアントラキノン（商品名：アリザリン、和光純薬工業株式会社製）を０．５ｇ添加すること以外は実施例１と同様にして重合を行い、アリザリン含有ヒドロゲルを調製した。
【００３７】
重合反応後、ガラス容器内、及びガラス管容器内に弾力性、柔軟性のある均一な薄紫色の円柱状ゲルが生成しており、容器から注意深く取り出した。得られたゲルは、重合に用いた溶液全体が重合により均一な薄紫色のゲルとなっており、またゲル中に粘土鉱物などによる不均一な凝集は何ら観測されなかった。このゲルを実施例１と同様の方法で測定したところ、８３５質量％の水を含むヒドロゲルであることが確認された。このゲルは、実施例１と同様にＴｃ以下では膨潤し、Ｔｃ以上では収縮した。膨潤・収縮の体積変化から、Ｔｃは３２℃であった。
【００３８】
本実施例で得られたアリザリン含有ゲルを実施例１と同様に５０℃恒温水槽に入れ、遊離水を観察したところ、無色透明であった。この遊離水の紫外線吸収スペクトル測定を行ったところ、アリザリンに特有の吸収（例えば４３０ｎｍ付近）は観測されなかった。なお、収縮したゲルは、均一な薄紫色のままであり、不均一な凝集物は認められなかった。これらのことから、ＰＮＩＰＡゲルが収縮した後も、アリザリンはゲル内に均一に保持されたことが確認された。
【００３９】
（実施例４）
２０℃の恒温室において、内部を窒素置換した内径２５ｍｍ、長さ８０ｍｍの平底ガラス容器に、純水１９．０２ｇとポリフッ化エチレン製攪拌子を入れ、攪拌しながら０．３９６ｇのラポナイトＸＬＧを気泡が入らないように注意しながら加えた。その容器を３５℃の恒温水槽に入れ、攪拌しながら１０分間加温し、無色透明の溶液を調製した。
【００４０】
これに有機モノマーとして、ＮＩＰＡ２．０ｇを加え、窒素ガスを溶液内にバブリングさせながら、室温にて１５分間攪拌して無色透明溶液を得た。次いでＫＰＳ水溶液１．０ｇとＴＥＭＥＤ１６μｌを攪拌しながら加え、１５秒ほど更に攪拌して無色透明溶液を得た。この透明溶液の入ったガラス容器の上部に密栓をして、２０℃の恒温水槽中で１５時間静置して重合を行った。なお，これらの溶液調製から、重合までの操作は、全て酸素を遮断した窒素雰囲気下で行った。重合反応後は、この平底ガラス容器内に弾力性、柔軟性のある無色透明の円柱状ゲルが生成した。このゲルを１２０℃の真空乾燥機で質量一定になるまで乾燥させることにより、８３５質量％の水を含む高分子ゲルであることがわかった。
【００４１】
この無色透明の高分子ゲルを、重合後直ちに平底ガラス容器から取り出し、ゲルよりもやや大きめのガラス容器に移し替えた。そこにあらかじめ調製しておいた０．１質量％のＭＢ水溶液１０ｍｌをゲルの底が浸るように静かに加えた。水の蒸発を防ぐために、そのガラス容器の上部に蓋をして、そのまま室温にて静置した。やがてＭＢ水溶液がゲルに吸収されるとともに、ゲルは膨潤し、１週間後には、ガラス容器内部のＭＢ水溶液はすべてゲルに吸収された。
【００４２】
このＭＢ水溶液で膨潤したＭＢ含有ゲルをガラス容器ごと５０℃恒温水槽に入れ、２４時間静置したところ、ゲルは収縮し、遊離水を放出した。この遊離水を観察したところ、無色透明であった。この遊離水の紫外線吸収スペクトル測定を行ったところ、メチレンブルーに特有の吸収は観測されなかった。なお、収縮したゲルは、均一な青色のままであり、不均一な凝集物は認められなかった。これらのことから、ＰＮＩＰＡゲルは、ＭＢをゲル内に吸収し、その後ゲルが収縮した後も、ＭＢはゲル内に均一に保持されたことが確認された。
【００４３】
（実施例５）
実施例４と同様の方法にて重合を行った無色透明の高分子ゲルを、調製後直ちに平底ガラス容器から取り出し、ゲルよりもやや大きめのガラス容器に移し替えた。そこにあらかじめ調製しておいた０．１質量％のオレンジII水溶液１０ｍｌをゲルの底が浸るように静かに加えた。水の蒸発を防ぐために、そのガラス容器の上部に蓋をして、そのまま室温にて静置した。やがてオレンジII水溶液がゲルに吸収されるとともに、ゲルは膨潤し、１週間後には、ガラス容器内部のオレンジII水溶液はすべてゲルに吸収された。
【００４４】
このオレンジII水溶液で膨潤したオレンジII含有ゲルをガラス容器ごと５０℃恒温水槽に入れ、２４時間静置したところ、ゲルは収縮し、遊離水を放出した。この遊離水はオレンジ色で沈殿物や浮遊物は見られなかった。さらにこの遊離水の紫外線吸収スペクトル測定を行ったところ、オレンジIIに特有の吸収が観測された。なお、収縮したゲルは、均一な白色であり、不均一な凝集物は認められなかった。これらのことから、ＰＮＩＰＡヒドロゲルは、オレンジIIをゲル内に吸収したが、その後ゲルが収縮した時に、オレンジIIはゲル内に保持されることなく、遊離水と共に放出されたことが確認された。
【００４５】
（実施例６）
実施例４と同様の方法にて重合を行った無色透明のヒドロゲルを、調製後直ちに平底ガラス容器から取り出し、ゲルよりもやや大きめのガラス容器に移し替えた。そこにあらかじめ調製しておいたアリザリンの０．１質量％エタノール溶液１０ｍｌをゲルの底が浸るように静かに加えた。溶媒の蒸発を防ぐために、そのガラス容器の上部に蓋をして、そのまま室温にて静置した。やがてアリザリン溶液がゲルに吸収されるとともに、ゲルは膨潤し、１週間後には、ガラス容器内部のアリザリン溶液はすべてゲルに吸収された。
【００４６】
このアリザリン溶液で膨潤したアリザリン含有ゲルをガラス容器ごと５０℃恒温水槽に入れ、２４時間静置したところ、ゲルは収縮し、水及びエタノールを放出した。この遊離液を観察したところ、無色透明であった。この遊離液の紫外線吸収スペクトル測定を行ったところ、アリザリンに特有の吸収は観測されなかった。なお、収縮したゲルは、均一な薄紫色のままであり、不均一な凝集物は認められなかった。これらのことから、ＰＮＩＰＡゲルは、アリザリンをゲル内に吸収し、その後ゲルが収縮した後も、アリザリンはゲル内に均一に保持されたことが確認された。
【００４７】
（実施例７）
有機モノマーとして、ＮＩＰＡを２．０ｇ添加する代わりに、メタクリルアミド（ＭＡＡｍ：Ａｌｄｒｉｃｈ  Ｃｈｅｍｉｃａｌ  Ｃｏｍｐａｎｙ，Ｉｎｃ．製）を１．５ｇ添加すること以外は実施例１と同様にして、重合を行い、ＭＢ含有ヒドロゲルを調製した。重合反応後、ガラス容器内、及びガラス管容器内に弾力性、柔軟性のある均一な青色の円柱状ゲルが生成しており、容器から注意深く取り出した。得られたゲルは、重合に用いた溶液全体が重合により均一な青色のゲルとなっており、またゲル中に粘土鉱物などによる不均一な凝集は何ら観測されなかった。このゲルを１２０℃の真空乾燥機で質量一定になるまで乾燥させることにより、１０４９質量％の水を含むヒドロゲルであることがわかった。
【００４８】
このゲルを１００℃、減圧下にて乾燥して水分を除いたヒドロゲル乾燥体を得た。このゲル乾燥体を用いてＫＢｒ法によるフーリエ変換赤外線吸収スペクトル（ＦＴ−ＩＲ）測定を行い、ポリメタクリルアミド及びラポナイトＸＬＧに固有な赤外線吸収が観測された。また、このゲル乾燥体を２０℃の水に浸漬すると、やや膨潤し、弾性のあるヒドロゲルに戻ることが確認された。
【００４９】
またゲル乾燥体の熱質量分析（セイコー電子工業株式会社製ＴＧ−ＤＴＡ２２０：空気流通下、１０℃／分で６００℃まで昇音）を行い、粘土鉱物／有機高分子＝０．２７（質量比）を得た。更にゲル乾燥体をエポキシ樹脂の中に包埋し，ウルトラミクロトームで超薄切片を作成し、高分解能電子顕微鏡（日本電子株式会社製ＪＥＭ−２００ＣＸ）により加速電圧１００ＫＶで測定した結果、１〜数層程度に剥離した粘土層が確認された。
【００５０】
以上から、本実施例で得られたゲルは、仕込み組成に沿った成分比を有する、有機高分子（ポリメタクリルアミド：ＰＭＡＡｍ）と粘土鉱物とＭＢと水からなるヒドロゲルであること、ヒドロゲルから水分を除いて得られるゲル乾燥体（固体）を水に浸漬することにより再びヒドロゲルに戻ること、ＭＢを用いないでも均一組成のヒドロゲルが形成されること等から、有機高分子と粘土鉱物が複合化した三次元網目が水中で形成され、ＭＢが微細にゲルの中に含有されていると結論された。なお、粘土鉱物を共存させない以外は同様な条件で合成した有機高分子は粘稠な溶液となり、ゲルとはならなかった。
【００５１】
本実施例で得られた高分子ゲルは重合後徐々に収縮が起こり、水を放出していった。重合開始から１５時間後にゲルから放出された遊離水の体積を測定したところ、０．５ｍｌであった．このゲルを平底ガラス容器ごと２０℃恒温水槽中に静置しておくと、１週間後の遊離水の体積は１３ｍｌであった。なお、さらに１週間経過後に遊離水量を測定したが１３ｍｌであり、遊離水量の増加は認められなかった。この遊離水は無色透明であった。この遊離水の紫外線吸収スペクトル測定を行ったところ、メチレンブルーに特有の吸収は観測されなかった。なお、収縮したゲルは、均一な青色のままであり、不均一な凝集物は認められなかった。これらのことから、ＰＭＡＡｍゲルが収縮した後も、ＭＢはゲル内に均一に保持されたことが確認された。
【００５２】
（実施例８）
カチオン性化合物であるＭＢの水溶液を１．０ｇ添加する代わりに、あらかじめ１質量％水溶液に調製しておいた、アニオン性分子であるオレンジIIを１．０ｇ添加すること以外は実施例７と同様にして重合を行い、オレンジII含有ヒドロゲルを調製した。重合反応後、ガラス容器内、及びガラス管容器内に弾力性、柔軟性のある均一なオレンジ色の円柱状ゲルが生成しており、容器から注意深く取り出した。得られたゲルは、重合に用いた溶液全体が重合により均一なオレンジ色のゲルとなっており、またゲル中に粘土鉱物などによる不均一な凝集は何ら観測されなかった。このゲルを実施例１と同様の方法で測定したところ、１０４９質量％の水を含む高分子ゲルであることが確認された。
【００５３】
本実施例で得られた高分子ゲルは重合後、徐々に収縮が起こり、水を放出していった。重合開始から１５時間後にゲルから放出された遊離水の体積を測定したところ、０．５ｍｌであった．このゲルを平底ガラス容器ごと２０℃恒温水槽中に静置しておくと、１週間後の遊離水の体積は１３ｍｌであった。なお、さらに１週間経過後に遊離水量を測定したが１３ｍｌであり、遊離水量の増加は認められなかった。この遊離水はやや薄いオレンジ色であり、沈殿物や浮遊物は見られなかった。さらにこの遊離水の紫外線吸収スペクトル測定を行ったところ、オレンジIIに特有の吸収スペクトルが観測された。このことから、ＰＭＡＡｍゲルは、収縮の時、オレンジIIを保持しないで放出することが確認された。
【００５４】
（実施例９）
カチオン性化合物であるＭＢの水溶液を１．０ｇ添加する代わりに、あらかじめ０．１質量％エタノール溶液に調製しておいた、水酸基含有ノニオン性分子であるアリザリンを０．５ｇ添加すること以外は実施例７と同様にして重合を行い、アリザリン含有高分子ゲルを調製した。重合反応後、ガラス容器内、及びガラス管容器内に弾力性、柔軟性のある均一な薄紫色の円柱状ゲルが生成しており、容器から注意深く取り出した。得られたゲルは、重合に用いた溶液全体が重合により均一な薄紫色のゲルとなっており、またゲル中に粘土鉱物などによる不均一な凝集は何ら観測されなかった。このゲルを実施例１と同様の方法で測定したところ、１０４９質量％の水を含むヒドロゲルであることが確認された。
【００５５】
本実施例で得られた高分子ゲルは重合後、徐々に収縮が起こり、水を放出していった。重合開始から１５時間後にゲルから放出された遊離水の体積を測定したところ、０．３ｍｌであった．このゲルを平底ガラス容器ごと２０℃恒温水槽中に静置しておくと、１週間後の遊離水の体積は１２ｍｌであった。なお、さらに１週間経過後に遊離水量を測定したが１２ｍｌであり、遊離水量の増加は認められなかった。この遊離水は無色透明であった。この遊離水の紫外線吸収スペクトル測定を行ったところ、アリザリンに特有の吸収は観測されなかった。なお、収縮したゲルは、均一な薄紫色のままであり、不均一な凝集物は認められなかった。これらのことから、ＰＭＡＡｍゲルが収縮した後も、アリザリンはゲル内に均一に保持されたことが確認された。
【００５６】
（実施例１０）
有機モノマーとして、ＮＩＰＡを２．０ｇ添加する代わりに、ＭＡＡｍを１．５ｇ添加すること以外は実施例４と同様にして、重合を行い、高分子ゲルを調製した。重合反応後は、この平底ガラス容器内に弾力性、柔軟性のある白色の円柱状ゲルが生成した。このゲルを１２０℃の真空乾燥機で質量一定になるまで乾燥させることにより、１０５５質量％の水を含む高分子ゲルであることがわかった。
【００５７】
この白色のゲルを、重合後直ちに平底ガラス容器から取り出し、ゲルよりもやや大きめのガラス容器に移し替えた。そこにあらかじめ調製しておいた０．１質量％のＭＢ水溶液１０ｍｌをゲルの底が浸るように静かに加えた。水の蒸発を防ぐために、そのガラス容器の上部に蓋をして、そのまま室温にて静置した。やがてＭＢ水溶液がゲルに吸収されるとともに、ゲルはやや収縮し、水が放出されて、遊離水によるガラス容器内部の水量の増加が観察されたが、その容器内部の水は無色透明であり、沈殿物や浮遊物は見られなかった。一方、ゲル表面は均一に青色に染まっていた。その遊離水の紫外線吸収スペクトルを測定したところ、メチレンブルーに特有の吸収は観測されなかった。
【００５８】
またこのゲルを取り出し、丁寧に切断して内部を観察したところ、ゲルの外側部分が青色に染まっていたが、内部は白色のままであった。また、このゲルをガラス容器内に戻し、さらに室温にて静置して１週間後に観察したが、容器内部の水は無色透明のままであった。なお、収縮したゲルの外観は、均一な青色のままであり、不均一な凝集物は認められなかった。これらのことから、ＰＭＡＡｍゲルは、ＭＢをゲル内に吸収し、その後ゲルが収縮した後も、ＭＢはゲルの表面部から内部にかけて保持されたことが確認された。
【００５９】
（実施例１１）
実施例１０と同様の方法にて重合を行った無色透明の高分子ゲルを、調製後直ちに平底ガラス容器から取り出し、ゲルよりもやや大きめのガラス容器に移し替えた。そこにあらかじめ調製しておいた０．１質量％のオレンジII水溶液１０ｍｌをゲルの底が浸るように静かに加えた。水の蒸発を防ぐために、そのガラス容器の上部に蓋をして、そのまま室温にて静置した。やがてオレンジII水溶液がゲルに吸収されるとともに、ゲルはやや収縮し、水が放出されて、遊離水によるガラス容器内部の水量の増加が観察されたが、その容器内部の水はオレンジ色であり、沈殿物や浮遊物は見られなかった。一方、ゲル表面はわずかにオレンジ色に染まっていた。その遊離水の紫外線吸収スペクトルを測定したところ、オレンジIIに特有の吸収が観測された。
【００６０】
またこのゲルを取り出し、丁寧に切断して内部を観察したところ、ゲルの外側部分がわずかにオレンジ色に染まっていたが、内部は白色のままであった。また、このゲルを空のガラス容器内に戻し、純水を１０ｍｌ加えて室温にて静置した。１週間後に観察したところ、容器内部の水の色はわずかにオレンジ色に着色していた。なお、収縮したゲルは、オレンジ色がほぼ消えて、白色ゲルになっていた。これらのことから、ＰＭＡＡｍゲルは、収縮前に、オレンジIIをゲル内に吸収することはできるが、その後ゲルが収縮した後はオレンジIIをゲル内に保持することなく、遊離水と共にオレンジIIが放出されることが確認された。
【００６１】
（実施例１２）
実施例１０と同様の方法にて重合を行った無色透明の高分子ゲルを、調製後直ちに平底ガラス容器から取り出し、ゲルよりもやや大きめのガラス容器に移し替えた。そこにあらかじめ調製しておいた０．１質量％のアリザリンエタノール溶液１０ｍｌをゲルの底が浸るように静かに加えた。水の蒸発を防ぐために、そのガラス容器の上部に蓋をして、そのまま室温にて静置した。やがてアリザリン溶液がゲルに吸収されるとともに、ゲルはやや収縮し、水及び吸収したエタノールが放出されて、遊離液によるガラス容器内部の液量の増加が観察されたが、その容器内部の液は無色透明であり、沈殿物や浮遊物は見られなかった。一方、ゲル表面は均一に薄紫色に染まっていた。その遊離液の紫外線吸収スペクトルを測定したところ、アリザリンに特有の吸収は観測されなかった。
【００６２】
またこのゲルを取り出し、丁寧に切断して内部を観察したところ、ゲルの外側部分が薄紫色に染まっていたが、内部は白色のままであった。また、このゲルをガラス容器内に戻し、さらに室温にて静置して１週間後に観察したが、容器内部の液は無色透明のままであった。なお、収縮したゲルは、均一な薄紫色のままであり、不均一な凝集物は認められなかった。これらのことから、ＰＭＡＡｍゲルは、アリザリンをゲル内に吸収し、その後ゲルが収縮した後も、アリザリンはゲル内に保持されたことが確認された。
【００６３】
（実施例１３）
実施例４で得た透明な円柱状の高分子ヒドロゲル（直径２５ｍｍ×長さ４０ｍｍ）をガラス容器から取り出し、メタノールの入った５００ｍｌのガラス容器に移し替え、室温にて３日間静置し、容器中のメタノールを２４時間毎に新しいものに交換することにより、ヒドロゲル中の水をメタノールと置換した。メタノール置換を行っている途中でゲルはやや白濁するが、メタノールで置換したゲルは均一・透明であった。
【００６４】
このメタノール置換ゲルを０．１質量％のＭＢメタノール溶液１００ｍｌを含むガラス容器に移し、ゲル全体を浸漬させ、密栓して室温にて静置した。溶液中のＭＢはゲルに吸収され、ゲル表面は全体が均一な青色になった。一方、ガラス容器内のＭＢ溶液は、その青色が薄くなり、１週間後には透明になった。
この青色のＭＢ吸収ゲルの表面を軽くメタノールで洗浄した後、新たなメタノール１００ｍｌを満たした１５０ｍｌのガラス容器に移し替え、そのまま密栓をして室温にて静置した。１週間後もゲルを浸漬したメタノールは透明のままであり、またゲルは全体が均一に青いままであった。このゲルを浸漬したメタノールの紫外線吸収スペクトル測定から、ゲルからＭＢがメタノール中に溶出せずに、ゲル内に保持されていることが確認された。
【００６５】
（実施例１４）
実施例１３で得たゲル内部の溶媒を水からメタノールに置換した高分子ゲルを０．１質量％のオレンジIIメタノール溶液１００ｍｌを含むガラス容器に移し、ゲル全体を浸漬させ、密栓して室温にて静置した。溶液中のオレンジIIはゲルに吸収され、ゲル表面は全体が均一なオレンジ色になり、一方ガラス容器内のオレンジII溶液は１週間後、オレンジ色がやや薄くなった。
【００６６】
このオレンジ色のオレンジII吸収ゲルの表面を軽くメタノールで洗浄した後、新たなメタノール１００ｍｌを満たした１５０ｍｌのガラス容器に移し替え、そのまま密栓をして室温にて静置した。１週間後にゲルを浸漬したメタノールはオレンジ色に着色し、またゲルは全体がほぼ透明に戻った。このゲルを浸漬したメタノールの紫外線吸収スペクトル測定から、ゲルからオレンジIIがメタノール中に溶出したことが確認された。
【００６７】
（実施例１５）
実施例２で得たオレンジII含有ゲルを用い、ゲルを温度２５℃の塩化ナトリウム水溶液（ＮａＣｌ濃度：０．２モル／リットル）に入れた後、塩化ナトリウム濃度を１．３モル／リットルまで変化させることでゲルは収縮した。これに伴い、ゲル中に含まれていたオレンジIIが水溶液中に放出されることが、水溶液の着色及び紫外線吸収スペクトル測定により確認された。
【００６８】
（実施例１６）
実施例２で得たオレンジII含有ゲルを用い、ゲルを温度２０℃の水酸化ナトリウム水溶液（ＮａＯＨ濃度：０．１モル／リットル）に入れた後、塩化ナトリウム濃度を０．８モル／リットルまで変化させることでゲルは収縮した。これに伴い、ゲル中に含まれていたオレンジIIが水溶液中に放出されたことが、水溶液の着色及び紫外線吸収スペクトル測定により確認された。
【００６９】
（実施例１７）
実施例２で得たオレンジII含有ゲルを用い、ゲルを温度２０℃の水中に入れた後、メタノールを水と当量添加することで、ゲルは収縮した。これに伴い、ゲル中に含まれていたオレンジIIが水溶液中に放出されたことが、水溶液の着色及び紫外線吸収スペクトル測定により確認された。
【００７０】
（比較例１）
粘土鉱物を用いないこと、ＮＩＰＡモノマーを添加した後、有機架橋剤をＮＩＰＡの５モル％添加する以外は実施例１と同様にして、２０℃で１５時間重合を行った。有機架橋剤としては、Ｎ，Ｎ‘−メチレンビスアクリルアミド（ＢＩＳ）（和光純薬工業株式会社製）を使用した。その結果、ガラス容器内に青色の脆いゲルが得られた。実施例１と同様にして測定した結果、それぞれ９３０質量％の水を含む有機架橋ヒドロゲルであることが確認された。
【００７１】
このＭＢ含有ゲルをガラス容器ごと５０℃恒温水槽に入れ、２４時間静置したところ、ゲルは少し収縮し、遊離水を放出した。この遊離水を観察したところ、薄い青色であり、沈殿物や浮遊物は見られなかった。さらにこの遊離水の紫外線吸収スペクトル測定を行ったところ、ＭＢに特有の吸収が観測された。なお、収縮したゲルは、収縮前よりやや薄い青色となった。これらのことから、ＰＮＩＰＡ有機架橋ゲルは収縮に際し、ＭＢを放出し、保持する機能のないことが確認された。
【００７２】
（比較例２と３）
１％ＭＢ水溶液を１ｍｌ添加する代わりに、１％オレンジII水溶液を１ｍｌ添加する（比較例２）、及び０．１％アリザリンエタノール溶液を０．５ｍｌ添加する（比較例３）こと以外は、比較例１と同様にして、ＰＮＩＰＡ有機架橋ヒドロゲルを調製した。その結果、ガラス容器内にオレンジ色（比較例２）、及び薄紫色（比較例３）の脆いゲルが得られた。これらのゲルをガラス容器ごと５０℃恒温水槽に入れ、２４時間静置したところ、ゲルは少し収縮し、遊離水を放出した。
【００７３】
この遊離水を観察したところ、それぞれ薄いオレンジ色（比較例２）、及びわずかな紫色（比較例３）であった。さらにこの遊離水の紫外線吸収スペクトル測定を行ったところ、それぞれ、オレンジII（比較例２）、及びアリザリン（比較例３）に特有の吸収が観測された。なお、収縮したゲルは、どちらも収縮前よりやや白色となった。これらのことから、ゲルの収縮に伴い、オレンジII及びアリザリンがゲルから放出されること、すなわち、ＰＮＩＰＡ有機架橋ゲルは、オレンジIIやアリザリンを保持する機能のないことが確認された。
【００７４】
（比較例４）
粘土鉱物を用いないこと、ＮＩＰＡモノマーを添加した後、有機架橋剤をＮＩＰＡの５モル％添加する以外は実施例４と同様にして、２０℃で１５時間重合を行った。有機架橋剤としては、ＢＩＳを使用した。その結果、ガラス容器内に白色の脆いゲルが得られた。この白色のゲルを実施例４と同様にして、０．１％ＭＢ水溶液１０ｍｌに浸漬して、室温にて静置したところ、ゲルは少し膨潤し、わずかに青色となった。
【００７５】
この膨潤したゲルをガラス容器から取り出し、別のガラス容器に移し替えて、上部に蓋をして５０℃の恒温水槽に入れ、２４時間静置したところ、ゲルは収縮し、遊離水を放出した。この遊離水を観察したところ、薄い青色であった。この遊離水の紫外線吸収スペクトル測定を行ったところ、それぞれ、ＭＢに特有の吸収が観測された。なお、収縮したゲルは、再び白色となった。これらのことから、ゲルの収縮により、ＭＢがゲルから放出されること、すなわち、ＰＮＩＰＡ有機架橋ヒドロゲルには、ＭＢを保持する機能のないことが確認された。
【００７６】
（比較例５と６）
比較例４と同様にして、白色のＰＮＩＰＡ有機架橋ヒドロゲルを調製した。このゲルに、０．１％ＭＢ水溶液１０ｍｌの代わりに、０．１％オレンジII水溶液を１０ｍｌ（比較例５）、及び０．１％アリザリンエタノール溶液を１０ｍｌ（比較例６）を加えて浸漬して、比較例４と同様にして、室温にて２４時間静置した。いずれのゲルも少し膨潤して、それぞれ薄いオレンジ色（比較例５）、わずかな紫色（比較例６）となった。これらの膨潤したゲルをガラス容器から取り出し、別のガラス容器に移し替えて、上部に蓋をして５０℃の恒温水槽に入れ、２４時間静置したところ、いずれのゲルも収縮し、遊離水を放出した。
【００７７】
この遊離水を観察したところ、それぞれ薄いオレンジ色（比較例５）、及び薄紫色（比較例６）であり、沈殿物や浮遊物は見られなかった。さらにこの遊離水の紫外線吸収スペクトル測定を行ったところ、それぞれ、オレンジII（比較例５）、アリザリン（比較例６）に特有の吸収が観測された。なお、収縮したゲルは、いずれも再び白色となった。これらのことから、ゲルが収縮した時に、オレンジII及びアリザリンはゲルから放出された、すなわち、ＰＮＩＰＡ有機架橋ヒドロゲルにはオレンジII及びアリザリンを保持する機能はないことが確認された。
【００７８】
（比較例７）
有機モノマーとして、ＮＩＰＡを２．０ｇ添加する代わりに、ＭＡＡｍ１．５ｇを添加すること以外は、比較例１と同様にして、２０℃で１５時間重合を行った。その結果、ガラス容器内に青色の脆い、ＭＢ含有ＭＡＡｍ有機架橋ゲルが得られた。このＭＢ含有ゲルを調製後、ガラス容器ごと２０℃恒温水槽内に静置したところ、１週間後もゲルは殆ど収縮せず、青色のままであった。またわずかに流出した遊離水を観察したところ、薄い青色であった。この遊離水の紫外線吸収スペクトル測定を行ったところ、ＭＢに特有の吸収が観測された。これらのことから、ＭＡＡｍ有機架橋ゲルには、ＭＢを保持したり放出する機能のないことが確認された。
【００７９】
【発明の効果】
本発明の溶質の選択的分離方法によれば、溶質分離材としてアミド基含有高分子化合物と粘土鉱物とが三次元網目を形成してなる高分子ゲルを用いることにより、各種イオン性化合物やノニオン性化合物の溶質を含有する水性溶液からカチオン性化合物や水酸基含有ノニオン性化合物の溶質を選択的に分離することができる。
本発明の溶質の選択的分離方法は、柔軟且つ強靱で繊維状、微粒子状、膜状、又は中空糸状などの形態に成形可能な高分子ゲルを用いるから、医療その他の種々の分野で広く応用できる。